ТЕПЛОИЗОЛЯЦИОННЫЙ И ЗВУКОИЗОЛЯЦИОННЫЙ МАТЕРИАЛ НА НЕФЕНОЛФОРМАЛЬДЕГИДНОМ СВЯЗУЮЩЕМ

1. Тепло- и звукоизоляционный материал, содержащий:
минеральные волокна диаметром от 0,5 до 10,0 мкм,
связующее, полученное отверждением водной композиции, содержащей поливиниловый спирт, модифицированный крахмал, сшивающий агент, катализатор, силан, масляный обеспыливатель, гидрофобизатор, и нано- или микрочастицы,
причем тепло- и звукоизоляционный материал содержит указанные компоненты в следующем соотношении, мас. %:
минеральные волокна - от 92,0 до 98,0;
связующее - от 0,61 до 7,00, в т.ч.
поливиниловый спирт - от 0,72 до 4,00,
модифицированный крахмал - от 0,01 до 3,00;
силан - от 0,01 до 0,20;
гидрофобизирующая эмульсия - от 0,10 до 1,40;
обеспыливатель - от 0,10 до 1,00;
нано- или микрочастицы - от 0,01 до 1,00.
2. Тепло- и звукоизоляционный материал по п. 1, отличающийся тем, что нано- или микрочастицы выполнены из по меньшей мере одного материала, выбранного из группы, включающей графит, фуллерены, углеродные нанотрубки, глины, частицы металлов и их сплавов, карбидов и окислов, диоксида кремния.
3. Тепло- и звукоизоляционный материал по п. 1, отличающийся тем, что минеральные волокна выбраны из группы, включающей базальтовые, стеклянные и шлаковые волокна.
4. Тепло- и звукоизоляционный материал по п. 1, отличающийся тем, что масляный обеспыливатель выбирается на основе ненасыщенного или насыщенного масла.
3
5. Тепло- и звукоизоляционный материал по п. 1, отличающийся тем, что плотность материала составляет от 10 до 185 кг/м.
6. Способ получения тепло- и звукоизоляционного материала по п. 1, заключающийся в нанесением композиции на минеральное волокно, включающей поливиниловый спирт, модифицированный крахмал, сшивающий агент, катализатор, силан, масляный обеспыливатель, гидрофобизатор, и нано- или микрочастицы, выбранные из группы, включающей графит, фуллерены, углеродные нанотрубки, глины, частицы металлов и их сплавов, карбидов и окислов, микрочастицы (микросферы) диоксида кремния или любые комбинации вышеперечисленных объектов, или любые их комбинации, на минеральное волокно, с последующим отверждением при температуре 210-240°C и получением жесткого термореактивного полимера.
7. Способ по п. 8, отличающийся тем, что для достижения лучшего гидрофобизирующего эффекта гидрофобизатор и/или обеспыливатель наносят на волокно отдельно от остальных компонентов связующего.